(57)【要約】      （修正有）【課題】結晶状態の塩化ナトリウムとフッ化ナトリウムおよびシリカを含有する歯磨組成物を効率的に製造する方法の提供。【解決手段】塩化ナトリウムやシリカが存在しない条件下でフッ化ナトリウムを溶解し、塩化ナトリウムやシリカと配合することにより中性付近の歯磨組成物を効率的に得ることができる製造方法。塩化ナトリウムの含有量が、歯磨組成物全量に対して５〜３５質量％であり、またシリカは研磨性シリカであり、さらにその配合量が、５〜３５質量％であることが好ましい。【選択図】なし【特許請求の範囲】
【請求項１】
結晶状態の塩化ナトリウム、フッ化ナトリウム及びシリカを含有する歯磨組成物において、塩化ナトリウム及びシリカが存在しない条件下でフッ化ナトリウムを溶解させることを特徴とする歯磨組成物の製造方法。
【請求項２】
フッ化ナトリウムを溶解した後に、溶解した組成物に塩化ナトリウムやシリカを混合することを特徴とする請求項１に記載の歯磨組成物の製造方法。
【請求項３】
塩化ナトリウムの含有量が、歯磨組成物全量に対して５〜３５質量％であることを特徴とする請求項１または２の何れかに記載の歯磨組成物の製造方法。
【請求項４】
シリカが研磨性シリカであることを特徴とする請求項１〜３の何れかに記載の歯磨組成物の製造方法。
【請求項５】
シリカの配合量が、５〜３５質量％であることを特徴とする請求項１〜４の何れかに記載の歯磨組成物の製造方法。
【発明の詳細な説明】
【技術分野】
【０００１】
本発明は、シリカ、フッ化ナトリウムおよび塩化ナトリウムを含有する歯磨き組成物の製造方法に関する。
【背景技術】
【０００２】
一般的に歯磨には清浄効果を付与する目的で、通常、炭酸カルシウム、リン酸カルシウムなどのカルシウム化合物やシリカなどが研磨剤として用いられており、概して炭酸カルシウムなどのカルシウム化合物を使用した歯磨組成物は重厚感のある使用感を与え、シリカを使用した歯磨は軽い磨き心地を与えることが知られている。一方、消費者は口腔衛生の向上を期待できる薬効を歯磨組成物に求めており、そのため、多くの歯磨組成物には単独または複数の薬効成分が配合されている。
【０００３】
その中でも、消費者の関心の高い歯周疾患とう蝕に対して、歯肉炎や歯周炎などの歯周疾患に対して予防や治療効果を発揮することが知られている塩化ナトリウムを結晶状態で配合し、かつ齲蝕予防や治療効果を発揮することが知られているフッ素含有化合物を配合する歯磨組成物の提供が期待されている。
【０００４】
一方、歯磨組成物の製造方法としては、水溶性高分子などの粘結剤を水で膨潤させてから研磨剤を配合した後に、薬効成分等を配合する方法が古くから知られており、その後製造効率や品質を向上させる目的でいろいろな製造方法が提案されている。例えば、粘結剤と湿潤剤、界面活性剤を混合した後に研磨剤を加え薬効成分などの他の成分を混合する方法（特許文献１）、香料成分以外の成分を同時に配合し混合する方法（特許文献２）が挙げられる。
【０００５】
しかし、これらの製造方法を用いて、例えば結晶状態で残る塩化ナトリウムとフッ化ナトリウムやモノフルオロリン酸ナトリウムなどのフッ素化合物、シリカを配合した歯磨組成物を製造すると、希釈しない直接測定では歯磨組成物のｐHが低くなることがわかった。酸性の組成物を使用すると歯牙に脱灰などの悪影響を与える可能性があるため、ｐＨを中性付近に調整する必要があるが、通常使用されるクエン酸系やリン酸系のｐＨ調整剤を使用し歯磨組成物のｐＨを６〜８の中性領域に調整するためには配合量を多くする必要があり、コスト面だけでなく香味に悪影響を与える可能性があった。また水酸化ナトリウムのような強アルカリ剤を使用するとシリカが溶解するという欠点があった。近年の消費者は、歯磨組成物に対して軽い使用感を好む傾向にあり、シリカを歯磨の研磨剤として使用する場合が多くなりつつあるが、上記理由により結晶状態の塩化ナトリウムとフッ素含有化合物を配合した歯磨組成物の研磨剤としてシリカを使用することはできなかった。
【先行技術文献】
【特許文献】
【０００６】
【特許文献１】特開平１−１６５５１５号公報
【特許文献２】特開平６−７２８３３号公報
【発明の概要】
【発明が解決しようとする課題】
【０００７】
本発明の目的は、結晶状態の塩化ナトリウムとフッ化ナトリウムおよびシリカを含有する歯磨組成物の製造方法を提供することにある。
【課題を解決するための手段】
【０００８】
本発明者は、上記課題を解決するために鋭意検討した結果、驚くべきことに塩化ナトリウムやシリカが存在しない条件下でフッ化ナトリウムを溶解し、塩化ナトリウムやシリカと配合することにより中性付近の歯磨組成物を得ることが出来ることを見出し、本発明を完成させた。  
【０００９】
すなわち、本発明は下記の歯磨組成物の製造方法を提供するものである。
項１．結晶状態の塩化ナトリウム、フッ化ナトリウム及びシリカを含有する歯磨組成物において、塩化ナトリウム及びシリカが存在しない条件下でフッ化ナトリウムを溶解させることを特徴とする歯磨組成物の製造方法。
項２．フッ化ナトリウムを溶解した後に、溶解した組成物に塩化ナトリウムやシリカを混合することを特徴とする項１に記載の歯磨組成物の製造方法。
項３．塩化ナトリウムの含有量が、歯磨組成物全量に対して５〜３５質量％であることを特徴とする項１または項２の何れかに記載の歯磨組成物の製造方法。項４．シリカが研磨性シリカであることを特徴とする項１〜３の何れかに記載の歯磨組成物の製造方法。項５．シリカの配合量が、５〜３５質量％であることを特徴とする項１〜４の何れかに記載の歯磨組成物の製造方法。
【００１０】
本発明における「結晶状態の塩化ナトリウム」とは、歯磨組成物中に不溶状態の塩化ナトリウムの固体が存在していることを意味し、好ましくは何れかの部分が０．５ｍｍ〜２ｍｍの大きさを有する固体が存在している状態を意味する。歯磨組成物中の塩化ナトリウムの含有量は特に限定されるものではないが、５〜３５質量％が好ましく、１０〜２５質量％がもっとも好ましい。また、塩化ナトリウムの結晶は、他の成分を内包しているものが好ましく、例えばアズレン、カテキンなどの水溶性成分、茶粉末などの植物由来成分、亜鉛化合物などの水不溶性成分などを内包したものが挙げられる。
【００１１】
本発明に使用するフッ化ナトリウムの歯磨組成物中の配合量は、特に限定されるものではないが、０．０５〜０．３０質量％が好ましく、０．１０〜０．２５質量％がもっとも好ましい。
【００１２】
本発明に使用するシリカは、無水ケイ酸または二酸化ケイ素ともいい、研磨性シリカおよび増粘性シリカを意味する。歯磨組成物中の配合量は５〜４０質量％が好ましく、１０〜３０質量％がもっとも好ましい。
【００１３】
本発明における歯磨製造方法は、塩化ナトリウムとシリカが存在しない条件下でフッ化ナトリウムを溶解する工程が存在することを必須要件とする。この要件を満足しておれば、塩化ナトリウム及び／またはシリカを含有している混合物にフッ化ナトリウムを溶解した液体を配合しても良い。そのなかでも、フッ化ナトリウムを溶解させた液体に、塩化ナトリウムやシリカを配合することが好ましく、さらに塩化ナトリウムとシリカが混合される前にフッ化ナトリウムとシリカを混合することがもっとも好ましい。ここにおいて、「塩化ナトリウムとシリカが存在しない条件下」とは、塩化ナトリウムとシリカが存在しないことを意味し、他の成分の存在については問わない。  
【００１４】
本発明における歯磨組成物には、塩化ナトリウム、フッ化ナトリウム、シリカ以外に、通常歯磨組成物に配合される成分を含有することができる。それら成分の歯磨組成物への配合方法、配合の順番は特に限定されず、任意に設定することができる。
【発明の効果】
【００１５】
本発明の製造方法を用いることにより、結晶状態の塩化ナトリウム、フッ化ナトリウムおよびシリカを含有する歯磨組成物であっても、歯磨組成物のｐＨを容易に中性付近に調整することができる。
【発明を実施するための形態】
【実施例１】
【００１６】
以下、実施例、比較例を示して本発明を具体的に説明する。なお、以下に示す配合量は、特に指定しない限り質量％を示す。  
【００１７】
（試験例１）  塩化ナトリウム（結晶）２５質量％、増粘性シリカ１０質量％、フッ化ナトリウム０．２質量％、精製水６４．８質量％の組成を有する歯磨組成物を下記の方法Ａと方法Ｂにしたがって調製し、得られた歯磨組成物のｐＨを測定した。歯磨組成物のｐＨは、複合型ｐＨ電極を用い、２０℃における歯磨組成物のｐＨを希釈せずに直接測定することにより得た。  方法Ａ  精製水、増粘性シリカと塩化ナトリウムを配合し均一にした後に、フッ化ナトリウムを配合し溶解した。得られた歯磨組成物のｐＨは４．２であった。方法Ｂ  精製水にフッ化ナトリウムを配合し溶解した後に、増粘性シリカと塩化ナトリウムを配合し均一に混合した。得られた歯磨組成物のｐＨは５．８であった。  以上の結果から、フッ化ナトリウムを水に溶解させた後にシリカや塩化ナトリウムを配合する方法により、中性に近いｐＨの歯磨組成物が得られることがわかった。
【００１８】
（試験例２）  同じフッ素含有量を有する下記の歯磨組成物を、精製水にフッ素化合物を溶解した後に、研磨性シリカと塩化ナトリウムを加え、均一混合することで調製した。得られた歯磨組成物Ａは５．８、歯磨組成物Ｂは４．１、歯磨組成物Ｃは４．６のｐＨであった。以上の結果より、本発明の製造方法はフッ化ナトリウムにのみ効果があることがわかった。  歯磨組成物Ａ  塩化ナトリウム（結晶）２５質量％、研磨性シリカ１０質量％、フッ化ナトリウム０．２質量％、精製水６４．８質量％  歯磨組成物Ｂ  塩化ナトリウム（結晶）２５質量％、研磨性シリカ１０質量％、フッ化スズ０．４質量％、精製水６４．６質量％  歯磨組成物Ｃ  塩化ナトリウム（結晶）２５質量％、研磨性シリカ１０質量％、モノフルオロリン酸ナトリウム０．７質量％、精製水６４．３質量％
【産業上の利用可能性】
【００１９】
本発明の製造方法に従うことで、結晶状態の塩化ナトリウム、シリカおよびフッ化ナトリウムを含有する歯磨組成物を香味に悪影響を与えず低コストで歯磨組成物のｐＨを中性付近に調整することが可能になる。